(57)【要約】【課題】  透明性、難燃性、加工性及び温水浸漬に耐える塩化ビニル系樹脂成型体を提供すること。【解決手段】  塩化ビニル系樹脂組成物よりなり、少なくとも基層と表面層を有するる難燃性積層体であって、該基層が透明性を有しかつ難燃性を備えた樹脂組成物よりなり、該表面層が８０℃２４時間の温水浸漬後の全光線透過率が５０％以上、且つヘイズ値が２０％以下である耐温水白化性を有する樹脂組成物よりなることを特徴とする透明でかつ難燃性である塩化ビニル系樹脂積層体。【選択図】  なし【特許請求の範囲】
【請求項１】
塩化ビニル系樹脂組成物よりなり、少なくとも基層と表面層を有する難燃性積層体であって、該基層が透明性を有しかつ難燃性を備えた樹脂組成物よりなり、該表面層が８０℃２４時間の温水浸漬後の全光線透過率が５０％以上、且つヘイズ値が２０％以下である耐温水白化性を有する樹脂組成物よりなることを特徴とする透明でかつ難燃性である塩化ビニル系樹脂積層体。
【請求項２】
該基層の厚さが少なくとも１ｍｍ以上であり、該表面層の厚みが０．０５ｍｍ、以上２ｍｍ以下であることを特徴とする請求項１記載の透明でかつ難燃性である塩化ビニル系樹脂積層体。
【請求項３】
該基層が塩素化度５７．０％以上７１．0％未満の塩素化塩化ビニル樹脂１種以上からなり、その平均塩素化度６２．０％以上６８．０％以下であることを特徴とする請求項１乃至２のいずれかに記載の透明でかつ難燃性である塩化ビニル系樹脂積層体。
【請求項４】
該表層が塩素化度５７．０％以上６０．０％未満の塩素化塩化ビニル樹脂と、塩素化度６０．０％以上７１．０％未満の塩素化塩化ビニル樹脂を混合して、平均塩素化度５８．０％以上６２．０％未満とした塩素化塩化ビニル樹脂を用いることを特徴とする請求項１乃至３のいずれかに記載の透明で難燃性である塩化ビニル系樹脂積層体。
【請求項５】
ＡＳＴＭ  Ｅ１３５４に準じて測定される平均発熱量（ＡＨＲＲ）と平均減光体積（ＡＳＥＡ）が、それぞれ６５ｋＷ／ｍ2以下、８００ｍ2／ｇ以下である請求項１乃至４の何れかに記載の透明で難燃性を有する塩化ビニル系樹脂積層体。
【発明の詳細な説明】
【技術分野】
【０００１】
本発明は、透明で難燃性があり、且つ耐温水白化性の優れた塩化ビニル系樹脂積層体に関する。
【背景技術】
【０００２】
塩化ビニル系樹脂は分子中に塩素を含有するため、難燃性に優れている。また、各種の添加剤を広い含有量で添加できるため、広範囲の機械的特性、耐熱性、成形性、耐候性を実現することができる。
【０００３】
以上の様な特性を塩化ビニル系樹脂は有しているため、特に硬質塩化ビニル系樹脂組成物の成形品は、航空機、船舶、車両等の輸送機内外装材；建築物内外装材；家具、事務用具等の日用物品；家電機器、電子機器等のハウジング材；半導体装置の部品等として使用されてきた。
【０００４】
特に、本願発明の積層材は、温水が接触する部材、例えば半導体製造装置用工業部材として使用するのに適している。半導体洗浄装置等では温水を使用する場合があるので、のぞき窓、仕切板、液回収槽の部材等に温水がかかると従来の塩素化塩化ビニル樹脂の単層品では白化する場合がある。温水白化を防ぐ配合処方にすると透明性や難燃性が悪化する傾向がありその改良が望まれていた。
【０００５】
また、塩化ビニル系樹脂は、火災等の理由により耐熱温度以上の高温に晒されると、分子内の塩素に起因して、多量に発煙すると共に、塩素ガスや塩化水素ガス等の有毒ガスを発生する。このため、添加剤の種類および配合量を検討することにより、有毒ガスの発生を抑制することが試みられてきた。
【０００６】
例えば、特許文献１では、ＦＭ規格を満足する透明塩化ビニル系樹脂を目的として、基層の少なくとも片面に表面層を積層した成形体であって表面層が塩素化度（樹脂の塩素含有率を質量％として表した数値を示す）が５６．８％のストレート塩化ビニル樹脂とこれより塩素化度の高い塩素化塩化ビニル樹脂との平均塩素化度が５８〜６０％の混合樹脂に錫系安定剤を配合した層であり、基層は表面層の混合樹脂の平均塩素化度より高い塩素化度（６０〜６６％）を有する塩素化塩化ビニル樹脂に錫系安定剤を有する層より構成される透明難燃性塩化ビニル系樹脂成形体が開示されている。
【０００７】
しかしながら、これには温水浸漬後の白化試験については一切記載されていないので、透明性、難燃性に加えて、温水の浸漬に耐える性質を兼ね備えることが必要な用途、例えば温水を用いる半導体製造装置等に使用できるかどうかを推定することはできない。
【０００８】
本願発明者等は上記特許文献１記載の成形体について検討を行ったが、この成形体は難燃性は満足するものの、温水の浸漬に耐える性質は備えていないため、前記半導体製造装置等の用途に使用することができないことが分かりこの改良が重要な課題であることが明らかとなった。
【０００９】
また、特許文献−２では、ＦＭ規格を満足する透明塩化ビニル系樹脂を目的として、基層の少なくとも片面に表面層を積層した成形体であって表面層およびまたは基層のストレート塩化ビニル樹脂に発泡剤、分解促進剤、ラジカル発生剤、架橋剤の少なくともいずれか１種を添加し錫マレート、ラウレート系安定剤を用いた層より構成される透明難燃性塩化ビニル系樹脂成形体が開示されている。
【００１０】
しかしながら、水を使用する環境、特に温水（６０℃以上）が接触する環境で成形体を使用すると透明度が低下する（以下温水白化性と表記）問題があった。また、屈折率の異なる塩化ビニル樹脂（屈折率：１．５４０）と塩素化塩化ビニル樹脂（屈折率：１．５５０＜塩素化度６５％＞）を混合しているので十分な透明性、特に表面／基層界面でのムラが改善しにくい問題を抱えていた。
【００１１】
よって、以上に記載した様な透明難燃性塩化ビニル系樹脂成形体においては、透明で難燃性があるものの耐温水白化性を満足したものではなかった。
【特許文献１】特開２００２−２１０８９３号公報
【特許文献２】特開２００１−３４１２４７号公報
【発明の開示】
【発明が解決しようとする課題】
【００１２】
本発明においては、十分な難燃性、耐温水白化性、成形加工における熱安定性および成形された時の外観に優れた難燃性塩化ビニル系樹脂組成物およびそれを用いた積層体を提供することを目的とする。
【課題を解決するための手段】
【００１３】
本発明は以下の発明を包含する。
【００１４】
[１]塩化ビニル系樹脂組成物よりなり、少なくとも基層と表面層を有する難燃性積層体であって、該基層が透明性を有しかつ難燃性を備えた樹脂組成物よりなり、該表面層が８０℃２４時間の温水浸漬後の全光線透過率が５０％以上、且つヘイズ値が２０％以下である耐温水白化性を有する樹脂組成物よりなることを特徴とする透明でかつ難燃性である塩化ビニル系樹脂積層体。
【００１５】
[２]  該基層の厚さが少なくとも１ｍｍ以上であり、該表面層の厚みが０．０５ｍｍ、以上２ｍｍ以下であることを特徴とする[１]記載の透明でかつ難燃性である塩化ビニル系樹脂積層体。
【００１６】
[３]  該基層が塩素化度５７．０％以上７１．0％未満の塩素化塩化ビニル樹脂１種以上からなり、その平均塩素化度６２．０％以上６８．０％以下であることを特徴とする[１]または[２]に記載の透明でかつ難燃性である塩化ビニル系樹脂積層体。
【００１７】
[４]  該表層が塩素化度５７．０％以上６０．０％未満の塩素化塩化ビニル樹脂と、塩素化度６０．０％以上７１．０％未満の塩素化塩化ビニル樹脂を混合して、平均塩素化度５８．０％以上６２．０％未満とした塩素化塩化ビニル系樹脂組成物を用いることを特徴とする[１]乃至[３]のいずれかに記載の透明で難燃性である塩化ビニル系樹脂積層体。
【００１８】
[５]  ＡＳＴＭ  Ｅ１３５４に準じて測定される平均発熱量（ＡＨＲＲ）と平均減光体積（ＡＳＥＡ）が、それぞれ６５ｋＷ／ｍ2以下、８００ｍ2／ｇ以下である[１]乃至[４]の何れかに記載の透明で難燃性を有する塩化ビニル系樹脂積層体。
【発明の効果】
【００１９】
本発明によって、透明性、難燃性、加工性及び温水浸漬に耐える成型体を提供することが可能となった。
【発明を実施するための最良の形態】
【００２０】
以下、本発明の好適な実施の形態について説明する。
【００２１】
本発明において塩化ビニル系樹脂としては、塩素化塩化ビニル樹脂、塩素化した塩化ビニル−エチレン共重合体、塩素化した塩化ビニル−酢酸ビニル共重合体または塩素化した塩化ビニル−アクリル共重合体等を使用することができる。
【００２２】
塩化ビニル系樹脂としては、ストレート塩化ビニル樹脂（塩素化度略５６．８％）もあるが、それらを混合すると軟化温度が低下し高い温水白化性（たとえば温水温度が８０℃）を確保しにくい。
【００２３】
ストレート塩化ビニル樹脂と塩素化塩化ビニル樹脂との混合系はＪＩＳ  Ｋ  ７１９８準拠にて測定した損失正接（Ｔａｎδ）のピークが二山分布になることからミクロな不均一混合系になりやすく、しかもそれらの屈折率が異なるため屈折率差発生によって高い透明性を発現させにくい。また通常のストレート塩化ビニル樹脂と、塩素化塩化ビニル樹脂との混合では、そのミクロな不均一混合界面より温水が浸透し高い温水白化性を確保しにくいため塩素化塩化ビニル樹脂同士の混合が有効である。
【００２４】
ここでいう損失正接の二山分布とは混合体の損失正接曲線が塩化ビニル樹脂のみの損失正接曲線のピーク位置と塩素化塩化ビニル樹脂のみの損失正接曲線のピーク位置との２つの位置でピークを有し各ピークの合成としてなるもので各ピークの損失正接曲線値付近で変曲点をもつような状態をいう。そして混合体の損失正接曲線が二山分布になっていれば上記２種の樹脂により非相溶系ポリマーアロイが形成されていると判断されている。なお非相溶となる状態とは完全に相分離していることを意味するものではなく塩素化塩化ビニル樹脂とストレート塩化ビニル樹脂が実質的に相分離している状態を言い、一部に相溶する部分が存在している状態をも含むものである。この非相溶系ポリマーアロイの状態をミクロな不均一混合状態と記載する。また非相溶系ポリマーアロイには一般的に複数のガラス転移温度を有するため急激に軟化が進行する温度が２点以上存在する点でも同様の議論ができる。
【００２５】
塩素化塩化ビニルは重合して得られたストレート塩化ビニル樹脂を粒子構造で形成した後、スラリー状態で光を当てるか、加熱するかあるいは光を当てながら加熱して塩素を付加させるので、塩素化塩化ビニル樹脂は塩化ビニル樹脂に比べ塩素存在分布が広いため単に塩素化度の違いだけではなく塩素分布が異なる樹脂である。（参考文献  日刊工業新聞社  ポリ塩化ビニル−その基礎と応用  ｐ１６８〜１８２）
塩素化塩化ビニル樹脂同士を見た場合はそのなかでも樹脂粒子中に存在する塩素を均一にする技術が検討されており、光塩素化法より熱塩素化法で塩素化された塩素化塩化ビニル樹脂が塩素分布が均一であるので使用するには好ましい。ストレート塩化ビニル樹脂と塩素化塩化ビニル樹脂混合では、不均一となり、透明性と温水白化に悪影響が生じやすく、塩素化塩化ビニル樹脂同士の混合では均一となるからと思われる。これがさまざまな現象の差を生じる原因と思われる。
【００２６】
安定剤は鉛系安定剤では透明性を確保できないので錫系安定剤が使用される。一般的に塩化ビニル系樹脂において錫系安定剤のなかでも透明性や温水白化性はメルカプト系が有利であるが軟化温度を低下させたり燃焼性が阻害しやすい。またマレート系、ラウレート系は透明性や温水白化性におとるが軟化温度や燃焼性を阻害しにくい。しかし燃焼性は塩素化塩化ビニル樹脂自体が支配的であるので、塩素化塩化ビニル樹脂においては透明性や温水白化性はメルカプト系が有利であるが軟化温度を低下させやすい。またマレート系、ラウレート系は透明性や温水白化性に劣るが軟化温度を阻害しにくい。よってこれらの特長を勘案し１種以上組み合わされて使用できる。たとえば本発明のような塩素化塩化ビニル系樹脂においては表層が錫メルカプト系で基層が錫メルカプト、錫マレート、錫ラウレートのいずれか１種の使用が有利である。
【００２７】
なお、ここで言う透明性とは、厚さ５ｍｍのとき全光線透過率が４０％以上でヘイズ値が６０％以上、好ましくは、全光線透過率が６０％以上でヘイズ値が３０％以下である。
【００２８】
よって表層には塩素化塩化ビニル樹脂同士の混合樹脂に錫メルカプト系を用い、好ましくはビカット軟化温度が７６℃以上であれば高い耐温水白化性を得ることができる。
【００２９】
該基層は塩素化度５７．０％以上７１．０％未満、好ましくは６１．０％以上、６９．０％以下の塩素化塩化ビニル樹脂が１種以上からなり、平均塩素化度６２．０％以上６８．０％以下、好ましくは６６．０％以上、６６．０％以下である。
【００３０】
表層は塩素化度５７．０％以上、６０％未満、好ましくは５８．０％以上、５９．０以下の塩素化塩化ビニル樹脂と、塩素化度６０．０％以上７１．０％未満、好ましくは６３．０％以上、６８．０％未満の塩素化塩化ビニル樹脂を混合した平均塩素化度５８．０％以上６２．０％未満、好ましくは６０．０％以上、６１．０％以下である。
【００３１】
特に好ましくは、表層の塩素化度約５８．０％の後塩素化塩化ビニル樹脂と塩素化度約６５．０％の後塩素化塩化ビニル樹脂を７５：２５〜７０：３０混合し平均塩素化度５９．８〜６１．１％にし、基層の塩素化度は約６５．０％の塩素化塩化ビニル樹脂を用いる。
【００３２】
塩素化度と難燃性は正の相関なので塩素化度が高いほど難燃性がよい。しかし塩素化度と成形加工性（変色や分解）、耐薬品性は負の相関なのでできるだけ塩素度が低いほど成形性、色調および耐薬品性がよい。よって平均塩素化度が低すぎると難燃性が得られない。また平均塩素化度が高すぎると初期着色や耐薬品性、成形加工性が悪化する。
【００３３】
表面および基層の全平均塩素化率は難燃性が確保できる範囲高くし、表層は耐薬品性に直接関係するので塩素化率を低く、基層は耐薬品性に直接関係ないので表面層より塩素化率を高くしたほうが有利である。
【００３４】
そのように基層より低い塩素化率を有する表層において１種の塩素化塩化ビニル樹脂であれば表層／基層の界面で急激な塩素化率の変化による屈折率変化によって透明性が低下したり界面ムラを生じる不具合点がある。よって表層は２種類以上の異なる塩素化塩化ビニル系樹脂を混合するほうが良好な透明性が得られる。その場合ストレート塩化ビニル樹脂とともに混合するとストレート塩化ビニル樹脂と塩素化塩化ビニル樹脂とのミクロな不均一混合系により表層自体の屈折率差が生じ、透明性が低下したり、表層／基層界面でムラが生じることがある。また十分な軟化温度上昇効果が得られにくく耐温水白化性や耐薬品性等が改善しにくくなる。よって表層は塩素化塩化ビニル樹脂系のなかで２種類以上の異なる塩素化塩化ビニル樹脂を混合するほうが良好な透明性、耐温水白化性が得られる。
【００３５】
次に、所定量の塩化ビニル系樹脂、錫系安定剤、滑剤、衝撃改良剤、加工助剤、顔料等をブレンダーやヘンシェルミキサー等を用いて混合する。
【００３６】
以上の様にして得られた組成物は、押出成形、カレンダー成形、プレス成形法等により、フィルム、シート、板材、パイプ、異型品等の難燃性塩化ビニル系樹脂積層体に加工される。
【００３７】
以上の様にして製造された難燃性塩化ビニル系樹脂成形品の難燃性は、ＡＳＴＭ  Ｅ１３５４に準じ、コーンカロリメータを用いて評価することができる。コーンカロリメータを用いた燃焼試験により評価される難燃特性としては、単位面積および単位時間当たりの燃焼による発熱量の最大値（最大発熱量、ＰＨＲＲとも記載する；単位：ｋＷ／ｍ2）、単位面積および単位時間当たりの燃焼による発熱量の平均値（平均発熱量、ＡＨＲＲとも記載する；単位：ｋＷ／ｍ2）、燃焼による総発熱量（総発熱量、ＴＨＲとも記載する；単位：ＭＪ／ｍ2）、単位面積および単位時間当たりの燃焼による質量減少率の平均値（質量減少率、ＡＭＬＲとも記載する；単位：ｇ／ｓｅｃ・ｍ2）、単位面積および単位時間当たりの燃焼による減光体積の最大値（最大減光体積、ＰＳＥＡとも記載する；単位：ｍ2／ｇ）、単位面積および単位時間当たりの燃焼による減光体積の平均値（平均減光体積、ＡＳＥＡとも記載する；単位：ｍ2／ｇ）等を挙げることができる。
【００３８】
従来、難燃性の指標の一つとしては、産業相互保険組織（Ｆａｃｔｏｒｙ  Ｍｕｔｕａｌ  Ｓｙｓｔｅｍ）が定める評価基準が有効に利用されてきた。
【００３９】
この評価基準は、Ｃｌａｓｓ  Ｎｕｍｂｅｒ  ４９１０として挙げられているクリーンルーム材料の難燃性テスト（ＦＭＲＣ、Ｃｌｅａｎ  Ｒｏｏｍ  Ｍａｔｅｒｉａｌｓ  Ｆｌａｍｍａｂｉｌｉｔｙ  Ｔｅｓｔ  Ｐｒｏｔｏｃｏｌ）に基づいて測定され、難燃性を示す延焼指数ＦＰＩ、発煙性を示す発煙指数ＳＤＩ、腐食性ガス発生を示す腐食指数ＣＤＩ等が指標（ＦＭ規格とも記載する）とされる。
【００４０】
本発明においては、ＦＭ規格に代えて、コーンカロリメータを用いた燃焼試験により評価される値を難燃性の指標とした。ＦＭ規格は、産業相互保険組織に試験片を提出し、産業相互保険組織が評価して得られる規格であるため、評価結果が得られるまでに時間を要し、非効率的であるのに対し、コーンカロリメータを用いた燃焼試験は、発明者らによって行うことができるため、効率的である。
【００４１】
特に、ＦＰＩは、コーンカロリメータによって測定されるＰＨＲＲ、ＡＨＲＲおよびＴＨＲ等の発熱量に関する指標と強い相関を有する。また、ＳＤＩは、ＰＳＥＡおよびＡＳＥＡ等の減光体積に関する指標と強い相関を有する。更に、ＣＤＩは、ＡＭＬＲ等の質量減少に関する指標と強い相関を有する。
【００４２】
従って、コーンカロリメータを用いて難燃性を評価することにより、ＦＭ規格の凡その値を、効率的に得ることができる。
【００４３】
ＦＭ規格においては、ＦＰＩが６以下、ＳＤＩが０．４以下と要求されているが、本発明においては、この規格と同等以上として、ＰＨＲＲが１３０ｋＷ／ｍ2以下、ＡＨＲＲが８２ｋＷ／ｍ2以下、ＴＨＲが１００ＭＪ／ｍ2以下、ＡＭＬＲが１３ｇ／ｓｅｃ・ｍ2以下、ＰＳＥＡが１５００ｍ2／ｇ以下、ＡＳＥＡが１０００ｍ2／ｇ以下であることが好ましい。そのなかで特にＡＨＲＲ、ＡＳＥＡ特性が支配的で重要となる。
【００４４】
以上の様にして製造された難燃性塩化ビニル系樹脂成形品の耐温水白化性は熱変形しない上限付近の温度領域で使用させた場合の透明性悪化度を示す指標であり、その温水白化性が良好なほど過酷な条件でも使用に耐えうる透明性を有することを示す。その温度は樹脂のガラス状領域を発現しうる上限付近での温度（ＪＩＳＫ７２０７荷重たわみ温度が目安となる）が最も厳しい条件である。その温度になると樹脂そのものが軟化、変形してしまい成形体そのものの価値がない。またその温度よりも非常に低い温度ではたとえば常温（２３℃）での評価であれば過酷な条件での状況を反映していない。よって好適には平均塩素化度６５％の硬質塩素化塩化ビニル樹脂であれば８５℃付近であるので８０℃で評価される。
【００４５】
本発明における難燃性塩化ビニル系樹脂組成物は、透明性が高く、難燃性に優れ発煙量も少なく、温水白化性の良好である特徴を有するものである。
【００４６】
従って、特に、硬質塩化ビニル系樹脂組成物の成形体は、航空機、船舶、車両等の内外装材；建築物内外装材；家具、事務用具等の日用物品；家電機器、電子機器等のハウジング材；半導体装置の部品等として、好適に使用することができる。
【実施例】
【００４７】
以下に実施例によって本発明を更に詳細に説明するが、これらは、本発明を何ら限定するものではない。実施例において、使用原料と評価方法を以下に示す。
錫系安定剤：ジブチル錫メルカプトチオグリコール酸エステル
ＳＴＮＮ  ＪＦ−１０Ｂ  （三共有機合成（株）製）
加工助剤：メチルメタクリレート・ブチルアクリレート共重合体
カネエース  ＰＡ−２０（鐘淵化学工業（株）製）
滑剤：グリセリンモノステアリン酸エステル／ペンタエリスリトールアジピン酸ステアリン酸エステル  ３／１混合物
（リケスターＥＷ２００、理研ビタミン（株）製）
衝撃改良剤：コア・シェル型改質剤
コアがブタジエン−スチレン共重合体、シェルがスチレン・メチルメタクリレート共重合体
（カネエース  Ｂ−１１Ａ  鐘淵化学工業（株）製）
【００４８】
（評価方法）
（ア）難燃性の評価：アトラス社製コーンカロリメータを用いて、ＡＳＴＭ  Ｅ１３５４に準じ、ＡＨＲＲ（ｋＷ／ｍ2）、ＡＳＥＡ（ｍ2／ｇ）を測定した。
（イ）透明性：５ｍｍ板での全光線透過率、ヘーズ
積層界面の目視（ムラの有無）
（ウ）温水白化性の評価：８０℃２４時間浸漬後の全光線透過率、ヘーズ
（エ）耐薬品性の評価：６０℃１４日３５％硫酸浸漬後の外観（割れの有無）
（オ）成形加工性の評価：プラストミルでの動的熱安定性評価法によって、２００℃における分解時間を測定した。分解時間はトルクが１０％以上増加し始めた時間。
【００４９】
実験結果を表１に示す。
【００５０】
【表１】
2005028796.tif 000002